Brevet FR2664161A1 — publié le 19920110

Vernis à ongles nitrocellulosique sans toluène et Procédé de Drépa- ration Gel nitrocellulosioue sans toluène La présente invention concerne de nouveaux vernis à ongles nitrocellulosiques, incolores ou colorés, et un procédé de fabrication de ces vernis. Elle concerne également de nouveaux gels nitrocellulosiques thixotropes incolores. Elle concerne plus précisement le domaine des vernis à ongles essentiellement constitués de nitrocellulose, d'une résine garnissante, d'un plastifiant, d'une argile organophile de type montmorillonite modifiée par une amine et d'un système solvant-diluant. Un vernis à ongle nitrocellulosique coloré est en général obtenu par mélange d'une base antisédimentante nitrocellulosique thixotrope incolore, qui est en fait un vernis à ongles incolore, avec un ou des pigments ou colorants, ou une base colorante qui peut être par exemple obtenue par mélange d'une base antisédimentante avec un ou des pigments. La base antisédimentante nitrocellulosique thixotrope incolore est, selon un procédé traditionnel, obtenue par mélange d'un gel nitrocellulosique thixotrope incolore et d'une base incolore non thixotrope, de préférence en présence d'une faible quantité d'un acide tel que l'acide phosphorique ou l'acide citrique pour favoriser la thixotropie de la base antisédimentante. La base incolore non thixotrope est constituée de nitrocellulose, d'au moins une résine garnissante, de solvants et/ou diluants et d'au moins un plastifiant. Le gel nitrocellulosique thixotrope incolore est constitué de nitrocellulose, d'un agent gélifiant qui est une argile organophile de type montmorillonite modifiée par une amine, d'un plastifiant, de solvants et/ou diluants et éventuellement d'un agent mouillant de l'argile organophile tel que la lécithine de soja. Il est obtenu par simple mélange de ces divers constituants. Par ailleurs le toluène, ou d'autres diluants aromatiques tels que les xylènes, est très fréquemment utilisé comme diluant, aussi bien dans le gel incolore thixotrope que dans la base incolore non thixotrope, du fait notamment que, outre ses propriétés de diluant très volatil, il empêche la séparation et la sédimentation des pigments dans le vernis et il favorise fortement la gélification du gel thixotrope. Ces avantages sont notamment décrits par IKEDA, Cosmétics and Toiletries, Vol. 103, Avril 1988, pages 59-63 ainsi que par PLAZANET, "Les vernis à ongles11, Estratto dalla Rivista Italiana Essenze, Profumi, Piante officinali, Aromi, Saponi, Cosmetici, Aerosol - Luglio 1976. Le toluène, de même que les diluants aromatiques de façon générale, présente toutefois le double inconvénient d'entre toxique et de fragiliser les ongles, ce qui est très génant. Les dangers d'utilisation des vernis à ongles au toluène sont notamment développés par IKEDA dans l'article précité. L'homme du métier est donc à la recherche de vernis à ongles essentiellement constitués de nitrocellulose, d'une résine garnissante, d'un plastifiant, d'une argile organophile de type montmorillonite modifiée par une amine et d'un système solvant-diluant non aromatique, c'est à dire exempt de solvant aromatique et de diluant aromatique, présentant tous les avantages des vernis à ongles au toluène, notamment en ce qui concerne la thixotropie et l'antisédimentation. IKEDA décrit, dans l'article précité ainsi que dans FR 2.427 819, un vernis dans lequel un agent plastifiant à propriété polaire joue également le rôle d'initiateur de gélification pour l'argile organophile. Pour obtenir une thixotropie et une antisédimentation satisfaisantes, il est nécessaire de réaliser, en stade intermédiaire de fabrication, des granulés ou des copeaux (chips) à base d'argile or ganophile de type montmorillonite modifiée, de nitrocellulose, et d'un agent plastifiant à propriété polaire. On obtient ensuite un gel nitrocellulosique thixotrope sans toluène par dissolution des granulés ou chips dans un mélange de solvants non aromatiques.Ce procédé, comparativement au procédé traditionnel consistant à obtenir directement le gel thixotrope par mélange des constituants, présente l'inconvénient d'entre plus long et couteux et de nécessiter la réalisation de chips avec un matériel spécifique de type broyeur à rouleaux. Par ailleurs FR 2.427 819 précité montre bien, par des exemples comparatifs, qu'il est nécessaire d' opérer selon le procédé décrit avec fabrication de chips en stade intermédiaire et qu'en opérant selon le procédé traditionnel on n'obtient pas les propriétés désirées et notamment pas de thixotropie. Il découle donc de l'état de la technique que la présence de toluène, ou d'un autre diluant aromatique, est nécessaire pour obtenir selon le procédé traditionnel un vernis à ongles thixotrope et antisédimentant à base de nitrocellulose, d'une résine garnissante, d'un plastifiant, d'une argile organophile de type montmorillonite mofifiée par une amine et d'un système solvant-diluant. Malgré ce préjugé,la Demanderesse a découvert que, de façon inattendue, on pouvait obtenir selon le procédé traditionnel un tel vernis thixotrope et antisédimentant à condition qu'il contienne entre 0,1% et 10% en poids de camphre. Il est bien connu, dans l'état de la technique, d'utiliser le camphre comme plastifiant dans ce type de vernis à ongles, mais dans ce cas le système solvant-diluant est toujours aromatique. Comptetenu de l'état de la technique, et notamment de l'enseignement de IKIDA qui indique, dans Cosmetics and Toiletries, qu'on ne peut obtenir une gélification suffisante en utilisant d'autres solvants que le toluène, l'homme du métier était loin d'imaginer qu'en présence de camphre le toluène n'était pas indispensable et qu'on pouvait obtenir selon le procédé traditionnel un vernis tout aussi thixotrope et antisédimentant par le seul fait de remplacer le toluène par un diluant ou un solvant non aromatique. Le vernis à ongles selon l'invention, essentiellement constitué de nitrocellulose, d'une résine garnissante, d'un plastifiant, d'une argile organophile de type montmorillonite modifiée par une amine, et d'un système solvant-diluant, est caractérisé en ce que le système solvant-diluant est non aromatique et en ce que le vernis contient entre 0,1% et 10% en poids de camphre. L'expression "essentiellement constitué de" signifie que les constituants cités sont des constituants dont la présence est indispensable et qu'ils sont globalement majoritaires dans le vernis à ongles, qui peut par ailleurs comprendre des additifs usuels, variables selon les divers types de vernis, tels que pigments, colorants, agents mouillants, agents gonflants, essences d'Orient et agents absorbant les rayonnements UV. La résine garnissante a pour fonction principale d'apporter du garnissant au vernis, de manière à ce que la quantité de liant déposée après évaporation soit la plus grande possible. Elle contribue également au brillant du vernis et à l'adhérence sur l'ongle. Cette résine est de préférence choisie dans le groupe constitué par les résines alkydes, les résines acryliques et les résines polyarylsulfonamides. Selon l'invention, la nitrocellulose peut comprendre toute nitrocellulose utilisée de façon générale comme agent filmogène dans les vernis à ongles classiques. On utilise par exemple la nitrocellulose "1/2 seconde" ou la nitrocellulose "1/4 seconde" selon la norme américaine, respectivement E33 et E27 selon la norme européenne, de masse moléculaire respectivement 36000 et 26000. On peut utiliser un mélange en proportions quelconques de diverses nitrocelluloses. Le plastifiant a pour fonction de diminuer la dureté du film en lui donnant de la souplesse. Certains esters, cétones et polyéthers peuvent être utilisés pour plastifier un vernis nitrocellulosique. Comme exemples de plastifiant utilisable pour mettre en oeuvre la présente invention on peut citer, sans que cette liste soit limitative les composés suivants : adipate de diéthyle, adipate de dibutyle, adipate de diisobutyle, adipate de dihexyle, adipate de dicapryle, adipate de bis (2-éthylhexyle), adipate de diisooctyle, adipate de dinonyle, adipate d'octyle et de décyle, adipate d'isooctyle et d'isodécyle, adipate de didécyle, adipate de diisodécyle, adipate d'isodécyle et d'octyle, adipate de polypropylèneglycol, adipate de bis (méthoxyéthyle), adipate de bis (éthoxyéthyle), adipate de bis (butyoxyéthyle), adipate de bis-(butoxyéthoxyéthyle), phtalate de diméthyle, phtalate de diéthyle, phtalate de dipropyle, phtalate de dibutyle, phtalate de diisobutyle, phtalate de dihexyle, phtalate de butyle et d'octyle, phtalate de butyle et d'isodécyle, phtalate de butyle et d'isohexyle, phtalate de lauryle et d'isohexyle, phtalate de dioctyle, phtalate de diisooctyle, phtalate de dicapryle, phtalate de bis (2-éthylhexyle), phtalate de dinonyle, phtalate de bis (éthyldécyle), phtalate d'isooctyle et d'isodécyle, phtalate de didécyle, phtalate d'éthylhexyle et de décyle, phtalate de butyle et d'éthylhexyle, phtalate de bisméthoxyéthyle, phosphate de (2-éthylhexyle) et de diphényle, phosphate de triaryle modifié, phosphate de triphényle, phosphate d'isodécyle et de diphényle, le benzoate de benzyle, l'acétylricinoléate de butyle, l'acétylricinoléate de glycéryle, le glycolate de butyle, le stéarate de butyle, le citrate de diéthyle, le citrate de tributyle, l'acétylcitrate de tributyle, l'acétylcitrate de triéthyl-2 hexyle, le tartrate de dibutyle, ainsi que les mélanges de ces composés. Comme exemples d'argile organophile de type montmorillonite modifiée par une amine que l'on peut utiliser pour mettre en oeuvre l'invention on peut citer toutes celles décrites dans US 3.422 185 et dans FR 2.205 557, notamment celles commercialisées par National Lead Empans sous la marques déposée "Bentone". Selon l'invention, le système solvant-diluant est non aromatique c'est à dire que ses constituants ne sont ni aromatiques ni hétérocycliques aromatiques. Ils peuvent être aliphatiques ou comporter un ou plusieurs cycles non aromatiques. Le système ne contient notamment pas d'hydrocarbures aromatiques tels que le toluène et les xylènes, ni de composés hétérocycliques tels que le tétrahydrofuranne (THF). De façon préférée, le système solvant-diluant non aromatique est aliphatique et est, de façon particulièrement préférée, constitué d'un mélange de solvants et de diluants choisis dans le groupe constitué par les alcools non aromatiques et les esters non aromatiques. En règle générale, les esters non aromatiques sont des esters aliphatiques tels que l'acétate de butyle et l'acétate d'éthyle et sont utilisés comme solvants, et les alcools non aromatiques sont des alcools aliphatiques tels que l'isopropanol et le butanol et sont utilisés comme diluants. Le vernis à ongles selon l'invention est de préférence constitué de 5% à 20% en poids de nitrocellulose, de 1% à 20% en poids de résine garnissante, de 0,1% à 5% en poids d'argile organophile de type montmorillonite modifiée par une amine, de 0,1% à 10% en poids de camphre, de 0 à 10% en poids d'un plastifiant autre que le camphre, de 5% à 85% en poids de système solvant-diluant non aromatique, de 0 à 5% en poids de pigment ou colorant et de 0% à 10% en poids d'additifs usuels, la somme des pourcentages étant égale à 100. De façon préférée, le vernis à ongles contient, comme additifs usuels, entre 0% et 10% en poids d'un agent mouillant de l'argile organophile, de préférence une lécithine, et entre 0% et 5% en poids d'un agent gonflant, de préférence l'acide phosphorique ou l'acide citrique. La présente invention est également relative à un procédé de fabrication des vernis à ongles précités selon l'invention. Ce procédé est caractérisé par la mise en oeuvre des étapes successives suivantes a) On réalise un gel nitrocellulosique thixotrope incolore par mélange, dans un système solvant-diluant non aromatique, de nitrocellulose, d'une argile organophile de type montmorillonite modifiée par une amine, et de camphre. b) On réalise une base nitrocellulosique antisédimentante thixotrope incolore par mélange de - 100 parties en poids du gel obtenu à l'étape précédente a) - entre 0 et 25 parties en poids d'un agent gonflant, de préfé rence l'acide phosphorique ou l'acide citrique. - entre 230 parties et 1900 parties en poids d'une base incolo re non thixotrope obtenue par mélange, dans un système solvant diluant non aromatique, de nitrocellulose, d'une résine garnis sante choisie de préférence dans le groupe constitué par les ré sines alkydes, les résines acryliques, les résines polyarylsulfo namides et leurs mélanges. On peut éventuellement incorporer, soit dans le mélange de réalisation du gel nitrocellulosique thixotrope, soit dans le mélange de réalisation de la base incolore non thixotrope, soit dans les 2 mélanges, un plastifiant autre que le camphre et/ou des additifs usuels. On peut également éventuellement incorporer du camphre lors de la réalisation de la base incolore non thixotrope. Pour obtenir un vernis à ongles coloré, on mélange ensuite la base nitrocellulosique antisédimentante thixotrope incolore obtenue à l'étape b) précédante, qui est un vernis à ongles incolore, avec un pigment, un colorant, ou une base colorante. De façon préférée, le gel nitrocellulosique thixotrope incolore réalisé à l'étape a) est obtenu par mélange de 0,1% à 30t en poids de nitrocellulose, 0,5% à 10% en poids d'argile organophile, 0,4% à 20% en poids de camphre, 0,1% à 85% en poids de système solvant-diluant non aromatique et 0% à 20% en poids d'additifs usuels, la somme des pourcentages des constituants étant égale à 100, et la base incolore non thixotrope utilisée à l'étape b) est obtenue par mélange de 0,1% à 40% en poids de nitrocellulose, 0 à 20% en poids de plastifiant autre que le camphre, 0,1% à 30% en poids de résine, 0 à 10% en poids de camphre et 5% à 85% en poids de système solvantdiluant non aromatique, la somme des pourcentages des constituants étant égale à 100. Comme exemple d'additif usuel, on utilise 0% à 5% en poids par rapport au gel nitrocellulosique thixotrope incolore d'un agent mouillant, de préférence une lécithine. Selon une variante préférée du procédé selon l'invention, les systèmes solvant-diluant non aromatiques utilisés lors de la mise en oeuvre des étapes a) et b), identiques ou différents, sont constitués d'un mélange de solvants et de diluants organiques choisis dans le groupe constitué par les alcools non aromatiques et les esters non aromatiques. La présente invention est également relative aux nouveaux gels nitrocellulosiques thixotropes incolores, tels que définis et obtenus selon l'étape a) du procédé précité selon l'invention. Ces nouveaux gels thixotropes incolores sont des produits intermédiaires obtenus lors de la mise en oeuvre du procédé selon l'invention, pour obtenir les vernis à ongles selon l'invention. Les exemples non limitatifs suivants illustrent l'invention et les avantages qu'elle procure. Exemple 1. Gel nitrocellulosique thixotrope incolore au camphre. L'exemple 1 est un gel nitrocellulosique thixotrope incolore selon l'invention, dépourvu de système solvant-diluant aromatique. On a parallèlement réalisé un exemple 1 comparatif, qui est un gel nitrocellulosique thixotrope incolore au toluène, connu. Le tableau 1 suivant précise la nature et les pourcentages pondéraux des constituants qui ont été mélangés à la température ambiante (20 C environ) pour réaliser ces 2 gels thixotropes incolores. Constituants Gel Exemple 1 Gel Exemple 1 Comparatif Nitrocellulose sèche type E33X 15 15 I I I Camphre 3 3 Isopropanol 13 1 13 Acétate d'Ethyle 11 5 Acétate de Butyle 51 1 25 t Toluène j 0 j 32 j I Diméthylbenzyldodécyl I ammonium montmorillonite 1 7 1 7 I I 100 100 Tableau 1 Le gel de l'exemple 1 selon l'invention ne se distingue donc du gel connu de l'exemple 1 comparatif que par l'absence de toluène. Exemple 2 Vernis à ongles nitrocellulosique thixotrope incolore au camphre, dépourvu de solvant et/ou diluant aromatique. On a parallèlement réalisé un exemple 2 comparatif qui est un vernis à ongles incolore connu, au camphre et au toluène. On réalise une base nitrocellulosique antisédimentante thixotrope incolore (vernis à ongles) par simple mélange des constituants suivants à la température ambiante (20 C environ) - 20,00 parties en poids du gel obtenu à l'exemple 1 pour l'exemple 2 et du gel obtenu à l'exemple 1 comparatif pour l'exemple 2 comparatif. - 0,03 partie en poids d'acide phosphorique à 85% - 79,97 parties en poids d'une base incolore non thixotro pe de composition suivante (tableau 2) Constituants Exemple 2 Exemple 2 comparatif Nitrocellulose sèche type E33X 12,0 12,0 camphre 1 1,5 1,5 Dibutylphtalate 1 7,0 7,0 Résine arylsulfonamide 12,0 12,0 Résine polyméthacrylate 1,5 1,5 de butyle I t Acétate d'Ethyle 50,0 30,0 Acétate de Butyle 10,0 7,0 Toluène 0 23,0 Isopropanol 6,0 6,0 100,0 100,0 Tableau 2 La composition de chacune des deux bases antisédimentantes thixotropes incolores selon l'invention (exemple 2) et selon l'exemple 2 comparatif est la suivante (tableau 3) Constituants Exemple 2 Exemple 2 comparatif Nitrocellulose sèche type E33X 12,57 12,57 Dibutylphtalate 5,60 5,60 camphre t 1,80 j 1,80 Résine arylsulfonamide 9,60 9,60 résine polyméthacrylate de 1 1,20 1 1,20 butyle Isopropanol 1 7,40 1 7,40 j Acétate d'Ethyle 42,20 25,00 Acétate de Butyle 18,20 10,60 Toluène 0 24,80 Diméthylbenzyldodécyl 1,40 1,40 ammonium montmorillonite tH3 PO4 à 85% 1 0,03 1 0,03 j 100,00 100,00 Tableau 3 Les caractéristiques de ces 2 vernis à ongles sont les suivantes (tableau 4) :: Caractéristiques Exemple 2 Exemple 2 comparatif Viscosité Brookfield à 20 C Plongeur n 3 5tr/min 2500 cP 2500 cP 50tr/min 830 cP 920 cP I Str/min 1 1760 cP 1 1740 cP Indice de thixotropie 2,12 1 1,89 j Dureté "PERSOZ" (3h) 1 148 s 1 155 s j Brilliance "GARDNER" à 60 81 86 Tenue sur l'ongle (vernis teinté; panel de 10 person- 2,4 j 2,6 j nes) Tableau 4 Pour déterminer l'indice de thixotropie, on mesure tout d'abord la viscosité Brookfield après agitation pendant 1 min à Str/min. On agite de nouveau 1 min, mais à 50 tr/min, puis on effectue une seconde mesure. On agite de nouveau 1 min à 5 tr/min, puis on effectue une troisième mesure. L'indice de thixotropie est le rapport entre les valeurs respectivement obtenues aux 3ème et 2ème mesures. Pour déterminer la dureté "PERSOZ", on applique un film (150pm d'épaisseur) du vernis sur une plaque de verre puis on réalise les mesures avec un pendule de PERSOZ après divers temps de séchage à 20C et sous hygrométrie de 65%. Les valeurs indiquées sont celles obtenues après 3h de séchage. Pour déterminer la brillance "GARDER", on applique un film de vernis (200pm) sur un support plan, puis on mesure, après séchage supérieur à 1h à 20"C, à l'aide d'un brillancemètre, le pourcentage de lumière émise par une source sur le film de vernis selon un angle incident de 60 et réémise par le film selon ce meme angle. Plus la quantité de lumière réémise est importante, plus le film de vernis est brillant. Pour déterminer la tenue sur l'ongle, on réalise tout d'abord un vernis à ongles coloré à partir de la base antisédimentante thixotrope incolore (vernis à ongles incolore) par mélange de - 86% du vernis à ongles incolore - 4% d'une solution colorante blanche obtenue par mélange de 9% de TiO2 et 91X du vernis à ongles incolore. - 10% d'une solution colorante rouge obtenue par mélange de 5,6% du pigment organique rouge "DC Red 7" selon l'appelation de la Food and Drug Administration (FDA) et de 94,4% du vernis à on gles incolore. Le vernis à ongle coloré est ensuite appliqué sur l'ongle (2 couches) par une manucure qui vérifie l'état des vernis au cours du temps. (aspect général, écaillage, usure....). Ce meme test est parallèlement réalisé avec un vernis témoin. Les personnes dont les ongles sont soumis à ce test doivent avoir une activité normale et habituelle. Le résultat est exprimé en nombre de jours pour lesquels le vernis est jugé avoir un aspect général satisfaisant. Revendications 1. Vernis à ongles essentiellement constitué de nitrocellulose, d'une résine garnissante, d'un plastifiant, d'une argile organophile de type montmorillonite modifiée par une amine et d'un système solvant-diluant caractérisé en ce que le système solvant-diluant est non aromatique et en ce que le vernis contient entre 0,1% et 10% en poids de camphre. 2. Vernis à ongles selon revendication 1 caractérisé en ce qu'il est constitué de 5% à 20% en poids de nitrocellulose, de 1% à 20% en poids d'une résine garnissante de préférence choisie dans le groupe constitué par les résines alkydes, les résines acryliques, les résines polyarylsulfonamides et leurs mélanges, de 0,1% à 5% en poids d'argile organophile de type montmorillonite modifiée par une amine, de 0,1% à 10% en poids de camphre, de 0 à 10% en poids d'un plastifiant autre que le camphre, de 5% à 85% en poids de système solvant-diluant non aromatique, de 0 à 10% en poids de pigment ou colorant et de 0 à 10% en poids d'additifs usuels,la somme des pourcentages étant égale à 100. 3. Vernis à ongles selon l'une quelconque des revendications précédentes caractérisé en ce que le système solvant-diluant non aromatique est constitué d'un mélange de solvants et de diluants organiques choisis dans le groupe constitué par les alcools non aromatiques et les esters non aromatiques. 4. Vernis à ongles selon l'une quelconque des revendications précédentes caractérisé en ce qu'il contient, comme additifs usuels, entre 0 et 10% en poids d'un agent mouillant de l'argile organophile, et entre 0 et 5% en poids d'un agent gonflant, de préférence l'acide phosphorique ou l'acide citrique. 5. Procédé de fabrication d'un vernis à ongles selon l'une quelconque des revendications précédentes caractérisé par la mise en oeu vre des étapes successives suivantes a) on réalise un gel nitrocellulosique thixotrope incolore par mélange de camphre, de nitrocellulose, d'une argile organophile de type montmorillonite modifiée par une amine, dans un système solvant-diluant non aromatique. b) On réalise une base nitrocellulosique antisédimentante thixo trope incolore par mélange de - 100 parties en poid du gel obtenu à l'étape précédente a) - entre 0 et 25 parties en poids d'un agent gonflant, de pré férence l'acide phosphorique ou l'acide citrique. - entre 230 parties et 1900 parties en poids d'une base inco lore non thixotrope obtenue par mélange de nitrocellulose, d'une résine garnissante choisie de préférence dans le grou pe constitué par les résines alkydes, les résines acryli ques, les résines polyarylsulfonamides et leurs mélanges, dans un système solvant-diluant non aromatique, un plastifiant autre que le camphre et/ou des additifs usuels étant éventuellement également incorporés dans le mélange lors de la réalisation du gel nitrocellulosique thixotrope et/ou cel le de la base incolore non thixotrope, du camphre étant éventuellement également incorporé lors de la réalisation de la base incolore non thixotrope. 6. Procédé, selon la revendication 5, de fabrication d'un vernis à ongles caractérisé en ce qu'on mélange ensuite la base nitrocellulosique antisédimentante thixotrope incolore avec un pigment, un colorant ou une base colorante. 7. Procédé, selon l'une quelconque des revendications 5 et 6, de fabrication d'un vernis à ongles caractérisé en ce que - Dans le gel nitrocellulosique thixotrope incolore, la ni trocellulose représente entre 0,1% et 30% en poids, l'argi le organophile de trpe montmorillonite modifiée par une ami ne entre 0,5% et 10% en poids, le plastifiant autre que le camphre entre 0 et 20% en poids, le camphre entre 0,4% et 20% en poids, le système solvant-diluant non aromatique en tre 0,1% et 85% en poids et les additifs usuels entre 0 et 20% en poids, la somme des pourcentages des constituants étant égale à 100. - Dans la base incolore non thixotrope, la nitrocellulose re présente entre 0,1% et 40% en poids, le plastifiant autre que le camphre entre 0 et 20% en poids, la résine entre 0,1% et 30% en poids, le camphre entre 0 et 10% en poids et le système solvant-diluant non aromatique entre 5% et 85% en poids,la somme des pourcentages des constituants étant éga le à 100. 8. Procédé, selon la revendication 7, de fabrication d'un vernis à ongles, caractérisé en ce que, comme additifs usuels, on utilise 0 à 5% en poids par rapport au gel nitrocellulosique thixotrope incolore d'un agent mouillant. 9. Procédé, selon l'une quelconque des revendications 5 à 8, de fabrication d'un vernis à ongles caractérisé en ce que les systèmes solvant-diluant non aromatiques utilisés lors de la mise en oeuvre des étapes a) et b), identiques ou différents, sont constitués d'un mélange de solvants et de diluants organiques choisis dans le groupe constitué par les alcools non aromatiques et les esters non aromatiques. 10. Gel nitrocellulosique thixotrope incolore tel qu'obtenu selon l'étape a) du procédé selon l'une quelconque des revendications 5 à 9.